(57)【特許請求の範囲】
【請求項１】
セメントと、A.C.C法による膨潤度が22超〜80であり、その最大二次粒子径が63μｍ以下のベントナイトと、高性能減水剤とを含有してなり、ベントナイトの単位量が0.2〜15kg/m3であり、高性能減水剤が、セメント100重量部に対して、固形分換算で0.05〜1.5重量部である遠心力成形体製造用コンクリート。
【請求項２】
請求項１に記載の遠心力成形体製造用コンクリートを遠心力成形してなる遠心力成形体。
【請求項３】
請求項１に記載の遠心力成形体製造用コンクリートを遠心力成形し、蒸気養生及び／又はオートクレーブ養生してなる遠心力成形体の製造方法。
【発明の詳細な説明】
【技術分野】
【０００１】
本発明は、遠心力成形体製造用コンクリート、それを用いた遠心力成形体、及びその製造方法に関し、詳しくは、モルタル又はコンクリートを遠心力成形して製造するコンクリートパイル、ポール、鋼管複合パイル、鋼管ライニング、及びヒューム管等のコンクリート製品製造時に発生するノロを低減する遠心力成形体製造用コンクリート、それを用いた遠心力成形体、及びその製造方法に関する。
【背景技術】
【０００２】
従来、パイルやポールなどの遠心力成形によって製造されるコンクリート製品の製造時には、遠心力によってノロが絞り出され、発生してくる。
このノロは、セメントや砂等の微粉部分を20〜40重量％も含有する、強アルカリ性のスラッジであるため、工場外にそのまま廃棄することは公害防止上できず、固形分を沈澱ろ過した後、上澄み液は、中和処理して排水し、沈澱物は、産業廃棄物として投棄している。そのために多くの時間と経費を掛けているのが現状である。
このノロの発生を低減するために、本発明者は、ベントナイトを主成分としたノロ低減剤及びそれ用いた遠心力成形品の製造方法を提案した(特許文献１参照) 。
【０００３】
しかしながら、この公知のノロ低減材は、ベントナイトの膨潤度とノロ低減効果について言及しているだけである。膨潤度の大小と添加量だけでは、コンクリート中の単位セメント量が極端に少なく、かつ、砕砂等の保水性の小さい骨材を使用している場合や、型枠への投入方法がポンプ打ちなどでコンクリートスランプが大きい場合等では、ノロ低減効果にバラツキが示され実用範囲が狭いという課題があった。
【０００４】
【特許文献１】特開平０３−２４７５４３号公報
【発明の開示】
【発明が解決しようとする課題】
【０００５】
本発明者は、前記課題を解決し、さらなるノロ低減効果の向上を目的として鋭意研究した結果、特定の膨潤度と特定粒度のベントナイトを使用することによりノロ低減効果が効率的に増強することを知見し、本発明を完成するに至った。
【課題を解決するための手段】
【０００６】
即ち、本発明は、セメントと、A.C.C.法による膨潤度が22超〜80であり、その最大二次粒子径が63μｍ以下のベントナイトと、高性能減水剤とを含有してなり、ベントナイトの単位量が0.2〜15kg/m3であり、高性能減水剤が、セメント100重量部に対して、固形分換算で0.05〜1.5重量部である遠心力成形体製造用コンクリート、該コンクリートを遠心力成形してなる遠心力成形体であり、該コンクリートを遠心力成形し、蒸気養生及び／又はオートクレーブ養生してなる遠心力成形体の製造方法である。
【０００７】
以下、本発明を詳細に説明する。
【０００８】
本発明で使用するベントナイトは、モンモリロナイトを主成分とする粘土鉱物の一種であり膨潤性を有するものである。
ベントナイトの膨潤性は、産地や鉱床によって異なり、かつ、人工的な精製や合成、化学的処理等により、膨潤度を高くすることができ、ノロ低減効果の観点から、膨潤度の大きい方が好ましい。本発明ではA.C.C.法（American Colloid Campany規格）による膨潤度が22超〜80のものが使用され、25以上が好ましく、30〜50がより好ましい。そして膨潤度が80を超えるようになると、単位水量が大きくなり過ぎて強度が低下するようになるので好ましくない。
なお、本発明におけるA.C.C.法による膨潤度は次の方法により求めた。
即ち、試料2.0ｇを、精製水100mlを入れた100mlの共栓付メスシリンダーに、約10回に分けて加えた後、栓をする。
ただし、先に加えた試料がほとんど内壁に付着せず、スムーズにシリンダー底に沈着するように１回の加える量を加減し、また、先に加えた試料がほとんど沈着したのち次の試料を加える。加え終わってから24時間放置し、容器内に堆積した試料の見掛け容積（ml）を読み取り、この値を本発明におけるA.C.C.法による膨潤度（ml/2g)とする。
【０００９】
さらに、本発明で使用するベントナイトは、最大二次粒子径が63μｍ以下の粒子としたものである。最大二次粒子径が63μｍ以下のベントナイトを調製する方法としては、特に限定されるものではないが、例えば、ベントナイトを粉砕あるいは粉砕後に分級する方法がある。
本発明者は、ノロ低減効果の増強という観点から、乾式篩い法で篩って、それぞれの二次粒子の粒度について検討を加えた結果、粒度によって膨潤性やコンクリートの単位水量、スランプなどには全く差がないにも拘らず最大二次粒子径63μｍを境にノロ低減効果が極端に変わり、63μｍ以下では顕著なノロ低減効果を増強することを認めたものである。
【００１０】
そしてこの理由を明かにするために、ベントナイトをセメントに対して２％添加し、セメントペーストを練り混ぜ、その直後に液体窒素で凍結させたまま、走査型電子顕微鏡で破断面を観察した。その結果、ベントナイトのシート状結晶によるカードハウス構造が、セメントの粒子上や粒子間を問わず形成されており、蜂の巣状の小さなブロックが密集した状態となっていると推察される。このブロックの中にコンクリート中の水が閉じ込められて、遠心力によって移動するのが阻止され、結果的にノロ低減効果が得られるものと考えられるが、最大二次粒子径が63μｍ以下の粒子の場合では、コンクリートと一緒に練り混ぜた時に、前述のようなカードハウス構造をコンクリート中に形成する速度が速いものと推察されるものである。
【００１１】
また、本発明においてベントナイトの使用量は、ベントナイトの膨潤度が大きければ大きいほど少量でノロ低減効果を発揮し、さらに、粉末状態で添加するよりは、水、又は水と高性能減水剤等と一緒にスラリーにして使用する方が、よりノロ低減効果を発揮する。通常、コンクリート１ｍ3中、ベントナイト0.2〜15kgであり、0.5〜10kgが好ましく、ノロ低減効果と強度の確保及び経済性を加味すると、1.0〜８kgがより好ましい。コンクリート１ｍ3中、15kgを超えてベントナイトを使用すると、膨潤度が小さくても単位水量が大きくなり過ぎて強度低下が大きくなる傾向を示す。また、強度低下しないように高性能減水剤の添加量を上げ、水セメント比を下げると、コンクリート自体に高性能減水剤特有の粘性が出て、ノロ低減効果が小さくなるものである。また、0.2kg未満では膨潤度が大きくても、かつ、スラリーで使用してもノロ低減効果はあまり得られない。
【００１２】
本発明の遠心力成形体は、単位セメント量が350〜600kg/ｍ3 、水セメント比が25〜36％で、高性能減水剤が、コンクリート中のセメント100重量部に対して、固形分換算で0.05〜1.5重量部、及びベントナイトを0.2〜15kg/ｍ3配合してコンクリートを練り混ぜ、スランプを０〜18cmとし、盛り込み方式又はポンプ圧送方式により型枠に投入し、遠心力成形後、蒸気養生及び／又はオートクレーブ養生によって得られる。
【００１３】
単位セメント量の多少は保水力の強化という観点から、ノロ低減効果に影響を与え、かつ、他の条件が同一の場合はセメント量が多い方が水セメント比を小さくすることが出来るので強度にも良い影響を与える。
【００１４】
従って、単位セメント量、水セメント比、高性能減水剤使用量、ベントナイト量は、それぞれ、有機的なつながりを持っているものであり、独立して限定できるものではないが、ノロ低減効果と強度を確保するためには、ベントナイト量が0.2〜15kg/ｍ3では、単位セメント量は350〜600kg/ｍ3必要であり、好ましくは380〜550kg/ｍ3である。単位セメント量が350kg/ｍ3未満では保水力が小さくなり、ノロ低減効果が阻害され、600kg/ｍ3を超える場合は不経済となるほかに、遠心力成形後のパイルなどの内面のペースト層が厚くなり過ぎて、移動中の衝撃等により脱落し易くなり好ましくない。
【００１５】
本発明で使用されるセメントとしては、普通、早強、超早強、及び中庸熱等の各種ポルトランドセメント、これらポルトランドセメントに、高炉スラグ、フライアッシュ、又はシリカを配合した各種混合セメント、並びに、微粉スラグをＪＩＳ規格以上に配合したスラグ主体のセメント、及び鋼管ライニングで使用されるアルミナセメントなどが挙げられる。
【００１６】
コンクリートスランプは０〜18cmが好ましい。スランプが18cmを超える軟らかさでは、ノロの発生を低減しても、パイルなどの内面のペースト層が軟らかくなり過ぎて、移動中の衝撃等により脱落し易くなり好ましくなく、反対にスランプが小さいほどノロ低減効果は発揮される。しかしながら、同じスランプ０でもスランプコーンに良く詰まらないような状態では、遠心力成形体の端部にジャンカが発生し易くなることから、より好ましいスランプは、1.0〜15cmである。
【００１７】
本発明で使用するコンクリートの水セメント比は25〜36％が好ましい。水セメント比が36％を超えると、当該ベントナイトを用いた遠心力成形体製造用コンクリートは、遠心力成形による脱水量が少なく、遠心力成形体の水セメント比が下がらないことから、例えば、蒸気養生で製造するＪＩＳのＰＣパイルの設計強度である500kgf/cm2を確保することは困難であり、ＰＨＣパイルではオートクレーブ養生しても、或いは蒸気養生用の高強度混和材を使用して蒸気養生を行っても、設計強度の800kgf/cm2を確保することは困難である。また、25％未満のコンクリートを得るには、単位セメンント量を多くする必要があり、この場合も遠心力成形後のパイルなどの内面のペースト層の厚さが厚くなり過ぎて、移動中の衝撃等で脱落し易くなるので好ましくない。より好ましくは26〜34％である。
【００１８】
高性能減水剤は、ノロ防止効果の助長と、水セメント比を25〜36％とし、強度確保の両面から必要である。
高性能減水剤とは、従来のリグニンスルホン酸塩系減水剤等よりも減水率の大きい減水剤であり、一般に市販されている高性能減水剤は、ポリアルキルアリルスルホン酸塩系高性能減水剤、メラミンホルマリン樹脂スルホン酸塩系高性能減水剤、芳香族アミノスルホン酸塩系高性能減水剤、及びポリカルボン塩系高性能減水剤のいずれかを主成分とし、また、これらの混合型がある。
【００１９】
ポリアルキルアリルスルホン酸塩系高性能減水剤としては、メチルナフタレンスルホン酸ホルマリン縮合物、ナフタレンスルホン酸ホルマリン縮合物、及びアントラセンスルホン酸ホルマリン縮合物等が挙げられ、その市販品としては、花王社製商品名「マイティー100」、「マイティー150」、及び「マイティ2000」シリーズなど、第一工業製薬社製商品名「セルフロー110P」など、竹本油脂社製商品名「ポールファイン510N」など、山陽国策パルプ社製商品名「サンフローPS」、「サンフローＨＳ700」など、並びに、電気化学工業社製商品名「FT-500」などが代表的なものであり、メラミンホルマリン樹脂スルホン酸塩系高性能減水剤としては、昭和電工社製商品名「メルメントF-10」や「メルメントF-20」など、デンカグレース社製商品名「FT-3S」などが挙げられ、芳香族アミノスルホン酸塩系高性能減水剤としては藤沢薬品（株）商品名「パリック200」シリーズなどが挙げられる。
【００２０】
また、ポリカルボン酸塩系高性能減水剤では、オレフィン−マレイン酸共重合体系、アルケニルエーテル−無水マレイン酸共重合体系、アクリル酸塩−アクリル酸エステル共重合体系（この中にはカルボキシ基、及びスルホン酸基含有の多元ポリマーやポリエーテルカルボン酸塩系がある）などがあり、これらにスランプ保持性を高めるために加水分解性ポリカルボン酸架橋体を添加したものなどが挙げられる。
【００２１】
これらの市販品としては、デンカグレース社製商品名「ダーレックススーパー200」、竹本油脂社商品名「チュポールＨＰ11」、ポゾリス物産社商品名「レオビルドＳＰ−８ＨＳ」などのシリーズが挙げらる。
【００２２】
高性能減水剤の使用量は、セメント100重量部に対して、固形分換算で0.05〜1.5重量部である。
高性能減水剤の使用量を増加させると減水性は上がり、水セメント比が下がるので強度も大きくなるが、ノロ防止の観点からも適正量が示されるものである。適正量を超えて添加するとノロ低減効果は全く示されなくなる。そしてその適性量の上限は当該ベントナイトの使用量や高性能減水剤の添加方式（同時添加、後添加等）などにより変化するものである。ポリカルボン酸塩系高性能減水剤の方が、他の高性能減水剤よりも少量で減水率を大きくするが、使用量を多くすると遅延性が大きくなり強度の低下を招くので、ポリカルボン酸塩系高性能減水剤の使用量は、セメント100重量部に対して、固形分換算で0.05〜0.5重量部、その他の高性能減水剤は0.3〜1.5重量部である。0.05重量部未満ではポリカルボン酸塩系高性能減水剤でも減水効果は小さく、他の高性能減水剤を1.5重量部を超えて添加しても減水率は上がらないことと粘性が出易く、当該ベントナイトの添加量を多くしてもノロ低減効果を阻害するので好ましくない。より好ましくは、ポリカルボン酸塩系高性能減水剤では、0.1〜0.3重量部、他の高性能減水剤の場合は、0.4〜1.2重量部である。
【００２３】
本発明における蒸気養生やオートクレーブ養生は常法でよく、特に限定はされないものであり、蒸気養生において強度確保のために、前記高強度混和材等の使用は好ましく、具体的には、セッコウ類を主成分としたものが市販されている。また、鋼管との付着力を上げるために、セメント膨張材等の使用も好ましい。これらセメント混和材は粉末度が細かいか、又は、水和活性が高いので保水力を高めノロ防止効果を助長するものである。
【００２４】
また、本発明のベントナイトは、モルタルやコンクリートを練り混ぜるときに添加するものであり、その練り混ぜ方法も通常行われている方法で良いものである。そして、本発明のベントナイトの添加方法も特に限定はされない。従って、粉末のままコンクリートを練り混ぜる時に一緒に添加しても良いし、又は、練り混ぜ水の一部又は全量に懸濁してスラリー状にして投入しても良く、さらには、高性能減水剤と練り混ぜ水の一部又は全量に懸濁して投入しても良い。粉末状態で投入するよりは、懸濁してスラリーにして投入する方がより少量でノロ防止効果が発揮されるのでスラリー添加は特に好ましい。なお、投入のタイミングは、高性能減水剤を後添加する練り混ぜ方式では、高性能減水剤を添加した後に練り混ぜ水の一部と懸濁したスラリーを投入する方が、練り混ぜ時間が短くてもノロ防止効果が大きくなるので好ましく、高性能減水剤を練り混ぜ水と一緒にして同時に添加する練り混ぜ方式では、練り混ぜ水と高性能減水剤とで懸濁して他のコンクリート材料と一緒に投入するのが好ましい。
【００２５】
本発明における遠心力成形方法は、低速、中速（中速I、中速II）、及び高速を用いた３〜４段階で行う常法が使用され、特に、制限されるものではない。本発明のベントナイトを添加したコンクリートはプラスチックとなるので、軸方向への延びを良くするために、特に、盛り込み式等の低スランプの場合は、ジャンカ防止のため、低速のＧNo. は３Ｇ以下が好ましく、0.5〜２Ｇがより好ましい。低速の回転時間は、0.5min以上が好ましく、１min以上がより好ましく、２〜６minが最も好ましい。中速は、中速Iと中速IIを入れ、全体で４段階とする場合は、中速Iは、遠心力成形体の肉厚を均一にするために、４〜８Ｇ程度で0.5min以上行い、さらに、中速IIとして、円周方向に骨材を配列させ、高速に移行する準備を整えるために、スランプが５cm以下の低い場合は、12〜20Ｇで、また、スランプが５cmを超えるポンプ打ちでは８〜15Ｇで、0.5min以上行うことが好ましく、より好ましくは１min以上、２〜５min行うことが最も好ましい。高速は、ＧNo.も回転時間も特に規制や統一する必要はなく、ノロの発生がなくて締まりが良く、運搬時等の衝撃で脱落しなければ良いものであり、例えば、ポンプ打ちでスランプが高い場合や、スランプが小さくても単位セメント量が少なく砕砂等を使用した、保水力が小さい締まり易いコンクリートの場合では、20Ｇ程度で回転時間が１min程度で良い場合もある。また、反対に、単位セメント量が多くて保水力が強く、スランプも小さく、大口径のパイルなど、締まり難い場合は、30Ｇ程度で20min以上必要な場合もある。
【発明の効果】
【００２６】
１．本発明の、膨潤度が22超〜80であり、その最大二次粒子径が63μｍ以下のベントナイトを単位量で0.2〜15kg/m3使用した遠心力成形体製造用コンクリートを用いることによって、遠心力成形体製造時のノロ低減効果を増強させることができる。
２．コンクリート配合等を限定することにより、ノロ低減と強度の確保が達成でき、かつ、圧縮強度だけでなく、曲げ強度の優れたパイルなどの製造が可能となる。
３．本発明のベントナイトを使用した遠心力成形体製造用コンクリートで遠心力成形製品を製造することにより、現在、産業廃棄物として廃棄されているノロの発生量を低減させることができるので、公害防止や環境保全に役立つ。
【実施例】
【００２７】
以下、本発明を実験例により具体的に説明するが、本発明はこれら実験例には限定されるものではない。
【００２８】
実験例１
膨潤度の異なるベントナイトを乾式篩いで篩って、各々粒度範囲のベントナイトを調整した。表１のコンクリート配合に基づいて、砕砂、砕石、及びセメント＋ベントナイト（即ち、ベントナイトはこの場合は粉末添加とし、単に重量で砂と置き代えて添加した）を遊星型の容量100リットルミキサーに投入し、20秒間ドライで攪拌した後、練り混ぜ水に高性能減水剤Ａを溶解させた水溶液を添加し、90秒間練り混ぜて40リットルのコンクリートを作製し、スランプを測定した。
作製したコンクリートを18Kg一定量型枠に投入し、低速を２Ｇ×３min、中速Iを４Ｇ×１min、中速IIを10Ｇ×３min、高速を30Ｇ×５minの条件で遠心力成形し、外径20×長さ30×厚さ５cmの遠心力成形供試体を作製し、この時発生したノロ量を測定した。
この際、発生したノロが漏れないように型枠の両端の中空開放部に蓋をして遠心力成形を行った。また、成形した供試体を前置き２時間後、昇温速度20℃／hrsで80℃まで昇温し、そのまま４時間保持し、蒸気養生した後、翌日まで放冷してから脱型し、温度20℃±３℃で室内養生して材齢28日の圧縮強度を測定した。その結果を表２に示す。なお、スランプ値は、水セメント比を一定として高性能減水剤の添加量で調整した。
【００２９】
【表１】
0004220930.tif 000002
【００３０】
＜使用材料＞
セメント  ：電気化学工業社製、普通ポルトランドセメント
砕砂      ：新潟県姫川産、砕砂、比重2.64
砕石      ：新潟県姫川産、砕石、比重2.64
高性能減水剤Ａ：第一工業製薬社製商品名「セルフロー110P」、主成分ポリアルキルアリルスルホン酸塩系高性能減水剤、粉末
ベントナイトａ：膨潤度  ２２（Ａ．Ｃ．Ｃ．法）天然品
ベントナイトｂ：膨潤度  ２５（Ａ．Ｃ．Ｃ．法）天然品
ベントナイトｃ：膨潤度  ３０（Ａ．Ｃ．Ｃ．法）天然品
ベントナイトｄ：膨潤度  ４５（Ａ．Ｃ．Ｃ．法）精製品
ベントナイトｅ：膨潤度  ８０（Ａ．Ｃ．Ｃ．法）アルキルトリアルコキシシランで化学修飾したもの
ベントナイトイ：150、90、63、及び44μｍの篩いで篩ったときの150μｍ上品
ベントナイトロ：150、90、63、及び44μｍの篩いで篩ったときの150〜90μｍ品
ベントナイトハ：150、90、63、及び44μｍの篩いで篩ったときの90〜63μｍ品
ベントナイトニ：150、90、63、及び44μｍの篩いで篩ったときの63〜44μｍ品
ベントナイトホ：150、90、63、及び44μｍの篩いで篩ったときの44μｍ下品
【００３１】
＜測定方法＞
スランプ  ：ＪＩＳ  Ａ１１０１に準拠
ノロ量    ：メスシリンダーを用いて測定
圧縮強度  ：ＪＩＳ  Ａ１１０８に準拠
【００３２】
【表２】
0004220930.tif 000003
【００３３】
表２より、ベントナイトの膨潤度が22を超えると添加量の多少に拘らず、最大二次粒子径が63μｍ上と下ではノロ低減効果が異なり、63μｍ下が顕著なノロ低減効果を示していることが分かる。
【００３４】
実験例２
表１のコンクリートの基本配合を使用し、ベントナイトｃを63μｍで篩い、63μｍ下のベントナイトを用いてその添加量を変え、実験例１と同様の試験を行った。結果を表３に示す。
なお、使用した高性能減水剤は実験例１で使用したものと、高性能減水剤Ｂを一部使用した。また、スランプを合わせるために、水セメント比を一定として、高性能減水剤の添加量を変えた場合と、ベントナイトの添加量は一定で、単位水量でスランプを一部調整した場合の試験を行った。
【００３５】
＜使用材料＞
高性能減水剤Ｂ：デンカグレース（株）製商品名「ダーレックススーパー200」、ポリカルボン酸塩系高性能減水剤、固形化した塊状のもの
【００３６】
【表３】
0004220930.tif 000004
【００３７】
表３より水セメント比を一定として、63μｍ下のベントナイトの添加量を増加させると高性能減水剤の使用量は多くなるが、ベントナイトを15kg/ｍ3以上添加しても、高性能減水剤量が1.5重量部を超えるとノロ低減効果は無くなり、高性能減水剤量は1.5重量部以下、好ましくは1.2重量部以下であることが示される。
また、高性能減水剤量を少なくするとノロ低減効果は極端に小さくはならないが、同一スランプを得るための単位水量の増加の割合が大きく、水セメント比が36％を超えるようになると、500kgf/cm2のパイルなどの設計強度の確保が困難となる傾向を示し、また、ポリカルボン酸塩系高性能減水剤は、減水作用は大きいが、添加量を0.5重量部を超えて添加すると遅延性が大きくなり強度の確保が困難となる傾向を示している。
【００３８】
実験例３
実験例２の実験No.2- 5〜2- 8について練り混ぜ水全量と、高性能減水剤と、ベントナイトを懸濁してスラリー添加し、実験例１と同様の試験を行った。結果を表４に示す。
【００３９】
【表４】
0004220930.tif 000005
【００４０】
表４から、スラリーで添加するとノロ低減効果が増幅され、強度も出易くなることが顕著に示される。
【００４１】
実験例４
表５の単位セメント量と水セメント比と変えたコンクリート配合を用いて実験例１と同様な試験を行った。
ベントナイトは、ベントナイトｃで63μｍ下のものを使用し、高性能減水剤は実験例１と同様とした。また、試験項目に内面のペースト層の厚さの測定を加えた。
また、一部の配合のコンクリートを単位水量を増減し、スランプを任意に変えたコンクリートも使用した。試験結果を表６〜７に示す。
【００４２】
＜測定方法＞
ペースト厚：成形後、モノサシをペースト層にさし込んでペースト層の厚みを測定
【００４３】
【表５】
0004220930.tif 000006
【００４４】
【表６】
0004220930.tif 000007
【００４５】
【表７】
0004220930.tif 000008
【００４６】
実験例５
表８のコンクリート配合を使用して、１ｍ3のパン型ミキサーで0.7ｍ3のコンクリートを90秒練り混ぜた。
ベントナイトは、ベントナイトｃで63μｍ下のものを使用した。なお、ベントナイトは練り混ぜ水全量と混合したスラリーにして添加した。
また、高性能減水剤Ｃと蒸気養生用の高強度混和材を用いた。遠心力成形条件は、練り混ぜたコンクリートを用いて、低速は1.5Ｇ×４分、中速Ｉは４Ｇ×１分、中速IIは15Ｇ×３分、高速は25Ｇ×３分として、外径300mm×長１ｍ×厚さ60mmと外径300mm×長さ３ｍ×厚さ60mmの有効プレストレス40kgf/cm2のＡ種の単杭を２種類製造した。
なお、パイルの仕様は主筋外径８mmのＰＣ鋼棒を６本、ラセン筋は外径５mmの普通鉄線を50mmの間隔とした。
また、コンクリートは盛り込み方式で盛り込み、比較のブランクはノロが発生する分を見越してコンクリート投入量を５容量％多くした。
蒸気養生条件は、遠心力成形後、２時間前養生した後、20℃／hrの速度で75℃まで上げ、そのまま４時間保持した後、養生層の中で翌日まで自然放冷して脱型し、屋外に１週間養生したときの、外径300mm×長１ｍ×60mmの単杭の圧縮強度と外径300mm×長さ３ｍ×厚さ60mmの単杭の静曲げ強度を測定した。その結果を表９に示す。
【００４７】
＜使用材料＞
セメント  ：電気化学工業社製、普通ポルトランドセメント
砂        ：富山県庄川産、砂、比重2.66
砕石      ：富山県庄川産、砕石、比重2.66
高性能減水剤Ｃ：電気化学工業（株）製商品名「FT-500」、固形分43％の液体ポリアルキルアリルスルホン酸塩系高性能減水剤
高強度混和材：電気化学工業（株）製商品名「デンカΣ１０００」
【００４８】
＜測定条件＞
静曲げ強度：ＪＩＳ  Ａ５３３７に準拠
【００４９】
【表８】
0004220930.tif 000009
【００５０】
【表９】
0004220930.tif 000010
【００５１】
なお、本発明例ではノロの発生はなく、比較のパイルは48 l/ｍ3のノロが発生し、結果的にパイルの肉厚は、ほぼ、同様となった。